(57)【要約】【課題】  湾曲面を有するバッテリーを提供する。【解決手段】  主には、電極プレートの電気めっき、電極プレートを長辺に沿って巻き込み、１回目のシール、加熱、電解液の注入、電力チャージ、真空吸引、２回目のシール及び整形などのステップを有し、電極プレートは、長尺状であると共に、その外側面に隔離フィルムを包覆することにより、プラス電極とマイナス電極を分離し、巻き込みの時、長辺によって巻き込まれ、よって完成品による発生可能の応力を解消し、その後のシールは、防水と防熱可能な材料からなるフィルムによって少なくとも三つの辺をシールするシール工程であり、全体温度は７５℃である時に、電解液（ＬｉＰＦ６）を注入し、その後、電解液に対して電力チャージを行い、２回目のシールを行う前に、先に真空吸引を行い、最後に、加熱した機器によって前記ステップを行った半製品に対して折り回すことにより、湾弧状に呈し、且つ均一な湾曲率を有しているバッテリーが形成される。【選択図】  図２
2015015245.tif 000002
【特許請求の範囲】
【請求項１】
まず導電素材の一部をプラス電極に選択し、そしてこの電極にプラス電極の材料を塗布し、他の一部をマイナス電極に選択し、そしてこの電極にマイナス電極の材料を塗布し、その後、プラス電極とマイナス電極との接触短絡を防止するために、隔離フィルムによって導電素材の全体を包み込むステップと、
隔離フィルムが巻き込まれた電極プレートをその長辺に沿って巻き込み、巻き込まれた後、電極プレートの最外端に位置するプラス電極溶接部とマイナス電極溶接部が巻き込み体の最外層に位置されているステップと、
前記巻き込まれた電極プレートは、開口を呈す三つの側辺を有し、それぞれプラス、マイナス電極溶接部を有する側と、前記プラス、マイナス電極溶接部と相隣する二つの側であり、前記プラス、マイナス電極溶接部に対して１回目のシールを行うステップと、
三つの辺をシールした袋に対して加熱を行うステップと、
乾燥した袋の内部に液体を注入すると共に、前記袋における液体に対して電力チャージを行うステップと、
プラス、マイナス電極溶接部を有する側ではない密閉した袋の一側を再び開放状態にして、吸引により本体内の気体を除去する（即ち、真空吸引）ステップと、
すでに開口状態になった前記側がシール機によって再びシールする（即ち、１回目のシール）ステップと、
その後、長尺状の前記袋を折り回すことにより、湾弧状に呈し、且つ均一な湾曲率を有しているステップと、を有する、湾曲面を有するバッテリーの製造方法。
【請求項２】
前記プラス電極の材料は、コバルト酸リチウムであり、前記マイナス電極の材料は、石墨であることを特徴とする請求項１に記載の湾曲面を有するバッテリーの製造方法。
【請求項３】
前記１回目のシールは、前記プラス、マイナス電極溶接部を有する側と、前記プラス、マイナス電極溶接部と相隣する一つの側に対してシールを行うことを特徴とする請求項１に記載の湾曲面を有するバッテリーの製造方法。
【請求項４】
前記１回目のシールにおけるシール温度は、２１０〜２３０℃であり、且つシール時間は、２．５〜３．５秒であることを特徴とする請求項３に記載の湾曲面を有するバッテリーの製造方法。
【請求項５】
三つの辺をシールした袋に対して加熱を行うステップにおける加熱の温度は、７５℃であり、時間は、１１〜１３時間であることを特徴とする請求項３に記載の湾曲面を有するバッテリーの製造方法。
【請求項６】
前記液体を注入する温度は、２５±５℃であることを特徴とする請求項３に記載の湾曲面を有するバッテリーの製造方法。
【請求項７】
前記真空吸引における真空度は、９０％程度より大きいまたは等しいであることを特徴とする請求項３に記載の湾曲面を有するバッテリーの製造方法。
【請求項８】
前記プラス電極溶接部とマイナス電極溶接部は、前記導電素材の長辺方向に沿って延伸していることを特徴とする請求項３に記載の湾曲面を有するバッテリーの製造方法。
【請求項９】
前記プラス電極溶接部とマイナス電極溶接部は、プラス電極及び／又はマイナス電極方向に直交する方向に溶接することを特徴とする請求項３に記載の湾曲面を有するバッテリーの製造方法。
【請求項１０】
長尺状の本体を有し、前記本体は、全体的に均一な湾曲率を有することを特徴とする湾曲面を有するバッテリー。
【請求項１１】
プラス電極とマイナス電極を有し、前記プラス電極とマイナス電極は、前記本体の長辺に沿って延伸していることを特徴とする請求項１０に記載の、湾曲面を有するバッテリー。
【発明の詳細な説明】
【技術分野】
【０００１】
本発明は、湾曲面を有するバッテリーの製造方法及びその構成に関するものであり、特にバッテリー本体の全体的には所定の湾曲率を有する、湾曲面を有するバッテリーに関するものである。
【背景技術】
【０００２】
現有のリチウムバッテリーは、一般的に菱形や円柱状であり、その表面の角度は、約１８０度（又は０度）であり、このようなバッテリーの形状に対応するために、日常生活によく見える３Ｃの製品の構成には、このような菱形や円柱状のバッテリーを収容するための空間が形成される。このようなバッテリーによる問題は、設計者が現有のバッテリーの体積やサイズに対応するために現有の製品に対して重大の変更を行うことができず、他の市販のリチウムバッテリーにおける表面の角度が９０度より小さくなることができ、このようなバッテリーは、腕時計などの製品によく使用されている。しかし、電気製品の小体積化に伴い、電気製品におけるバッテリーの収容空間も小さくなり、ひいては構成設計の考量で、その使用可能な空間も不規則の現象が出ることも可能とする。
【０００３】
電気製品の寸法が小さくなるため、現有のバッテリーも電気製品の縮小後のバッテリーチャンバーに対応して大幅に改良しなければならない。しかし、前述したように現有のバッテリーは、固定の形状を有するものであるため、且つ各バッテリーが不規則の形状（例えば湾曲状）を有するバッテリーチャンバーに好適に設置し込まれることができないため、電気製品の開発は、バッテリー製品の制限で大幅に進めることができない。
【発明の概要】
【発明が解決しようとする課題】
【０００４】
現有の市販のバッテリーによる電気製品の制限を解決するために、従来には、不規則の形状である湾曲面を有するバッテリーを有し、このバッテリーは、長尺状のバッテリー本体の一端が湾曲状の形状を有し、又、他の実施例には、そのバッテリーの両端には、湾曲状の形状が形成され、このような湾曲の形状により、バッテリーが不規則の形状を有するバッテリーチャンバーに設置し込まれることができる。
【０００５】
前記従来の構成から分かるように、このようなバッテリーは、その一端又は両端の端点が中段に対して湾曲状に呈し、そして、その構成上には、バッテリーが全体的に不規則上の設計に呈し、即ち、その一端又は両端の湾曲率がバッテリー本体の中段に対して異なり、この湾曲面を有するバッテリーは、小体積化と不規則の形状を有する電気製品に対してより多い設計空間を提供している。
【課題を解決するための手段】
【０００６】
本発明は、上述の課題を解決するために、現有の技術と異なることである湾曲面を有するバッテリーを提供している。
【０００７】
本発明の目的は、湾曲面を有するバッテリーを提供することである。特に湾曲面を有するバッテリーの製造方法及びその構成に関するものである。
【０００８】
上述の目的を達成するために、本発明は、提供される湾曲面を有するバッテリーの製造方法は、下記のステップを有している。電極プレートの電気めっき、巻き込み、１回目のシール、加熱、電解液の注入、電力チャージ、真空吸引、２回目のシール及び整形を有し、特には、巻き込みのステップには電極プレートを長辺に沿って巻き込み、１回目のシールを行うとき、プラス電極とマイナス電極の一側、及びプラス電極とマイナス電極の隣接側を先にシールさせ、１回目のシールを行った後、加熱の方式で三つの側辺をシールした袋内の水分を除去し、その後、袋内に電解液を注入すると共に、電解液を有する袋に対して仮シールを行い、その後、電解液の全体に電力チャージを行い、更に、電力チャージした半製品の一側におけるシールを除去し、真空吸引のステップを行い、そして、前記解放した側を再びシールし、シール完全の半製品に対して整形及び折り回しステップを行った後、ホットプレスを行った後、全部の製造ステップを完成する。
【０００９】
本発明のほかの目的は、前記加熱ステップにおいて、加熱温度は７５℃であり、加熱時間は少なくとも１２時間である。
【００１０】
本発明のまたほかの目的は、前記電解液は、ＬｉＰＦ６である。
【００１１】
本発明の更にほかの目的は、電力チャージの時、その電流の強さは、３．６ｍＡであり、電力チャージの時間は、６時間である。
【００１２】
本発明の更にほかの目的は、湾曲面を有するバッテリーを提供し、全体的に見ると、その外部表面に均一な湾曲率を有する湾曲面が形成される。
【００１３】
本発明の更にほかの目的は、その一つの実施例において、前記湾曲面を有するバッテリーの厚さは、２．２ｍｍである。
【００１４】
本発明の更にほかの目的は、その一つの実施例において、前記湾曲面を有するバッテリーの電極プレートは、バッテリー本体の長辺方向に沿って延伸している。
【図面の簡単な説明】
【００１５】
【図１】本発明にかかわる湾曲面を有するバッテリーの製造工程を示すフローチャートである。
【図２】本発明にかかわる湾曲面を有するバッテリーの構成を示す参考図である。
【図３】本発明にかかわる湾曲面を有するバッテリーの巻き込みステップを示す参考図である。
【発明を実施するための形態】
【００１６】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。
【００１７】
図１に示すように、本発明により提供される湾曲めんを有するバッテリーの製造方法は、下記のステップを有している。
【００１８】
電極プレートの電気めっき：
本発明にかかわる湾曲面を有するバッテリーの製造時、まず導電素材の一部をプラス電極に選択し、そしてこの電極にプラス電極の材料（コバルト酸リチウム）を塗布し、他の一部をマイナス電極に選択し、そしてこの電極にマイナス電極の材料（石墨）を塗布し、その後、プラス電極とマイナス電極との接触短絡を防止するために、隔離フィルムによって導電素材の全体を包み込む。一つの具体的な実施例において、前記プラス電極プレートの最も外端にプラス電極及び／又はマイナス電極方向に直交するプラス電極溶接部が設けられ、前記マイナス電極プレートの最も外端にプラス電極及び／又はマイナス電極方向に直交するプラスマイナス電極溶接部が設けられ、前記プラス電極溶接部とマイナス電極溶接部の設置は、製品の完成後、電気ディバイスと電気的に接続するためのものである。
【００１９】
電極プレートの巻き込み：
このステップは、隔離フィルムが巻き込まれた電極プレートをその長辺に沿って巻き込み（図３に示すように）、巻き込まれた後、電極プレートの最外端に位置するプラス電極溶接部とマイナス電極溶接部が巻き込み体の最外層に位置されている。
【００２０】
１回目のシール：
巻き込まれた電極プレートは、基本的に開口を呈す三つの側辺を有し、それぞれプラス、マイナス電極溶接部を有する側と、プラス、マイナス電極溶接部と相隣する二つの側であり、そして、好適の器具で、例えばシール器械によってプラス、マイナス電極溶接部を有する側と、プラス、マイナス電極溶接部と相隣する一つの側に対してシールを行う。シールを行う時、そのシール温度は、２１０〜２３０℃であり、且つシール時間は、２．５〜３．５秒である。
【００２１】
加熱：
前記加熱のステップにおいて、加熱の温度は、７５℃であり、時間は、１１〜１３時間であり、より好ましいのは１２時間である。その目的は、三つの辺をシールした袋の内における水分が加熱の過程によって完全に除去されるものである。
【００２２】
電解液の注入：
乾燥した袋の内部に成分がＬｉＰＦ６である電解液を注入し、注入時、その周りの温度は、２５±５℃であるほうが好ましく、相対湿度は、２％より小さいほうが望ましい。このステップの後、袋の開放状態の側辺を仮シールをすることにより、前記袋を完全に密閉の空間になる。
【００２３】
電力チャージ：
このステップにおいて、好適の器具で袋における電解液に対して電力チャージを行い、その電力チャージの条件は、電流の強さが３．６ｍＡであり、電力チャージの時間は、少なくとも６時間である。
【００２４】
真空吸引：
真空吸引を行う前に、まずプラス、マイナス電極溶接部を有する側ではない密閉した袋の一側を再び開放状態にして、吸引により本体内の気体を除去する。その吸引時間は、５秒であり、真空度は、９０％程度より大きいまたは等しいである。
【００２５】
２回目のシール：
真空吸引のステップを完了した後、すでに開口状態になった前記側がシール機によって再びシールすることにより、袋内部の空間は、少なくとも９０％の真空状態になる（≧９０％）。
【００２６】
整形及び折り回し：
このステップにおいて、すでに少なくとも９０％の真空状態となる袋を折り回し機器に設置し、この折り回し機器において袋を単一の方向へ押圧し且つ回転速度が２０〜３０ＲＰＭのローラーを有している。袋がローラーを経由するとき、各ローラーが長尺状の袋を折り回すことができる。これにより、バッテリー本体は、湾弧状に呈し、且つ均一な湾曲率を有している。
【００２７】
上述の説明のように、また、図２から分かるように、本発明にかかわる湾曲面を有するバッテリーは、構成上に長尺状であり、全体的に均一な湾曲率を有している。この特徴は、従来技術には見えていなく、また、従来技術にもバッテリー本体が均一な湾曲率を有することを教示してはいない。更に、従来技術には、本発明にかかわる構成についての掲示や示唆をしてはいない。本発明にかかわる湾曲面を有するバッテリー（１）は、当業界のパイオニアであり、従来の技術には当業者に対して何らかの動機や示唆をして本発明にかかわる製品と同一又は類似のものを開発して達成する掲示がない。
【００２８】
上述の説明は、僅かに本発明の具体的な実施例であり、本発明の範囲は、これらの実施例に限られていなく、本発明の技術特徴と等しい実施や変更は、すべて本発明の範囲に含まれている。
【符号の説明】
【００２９】
１    湾曲面を有するバッテリー
【図１】
2015015245.tif 000003
【図２】
2015015245.tif 000004
【図３】
2015015245.tif 000005
【外国語明細書】
2015015245000001.pdf